(57)【要約】【課題】伸縮性糸が編み込まれた箇所とそれ以外の箇所の境界部分にクラックやピンホールが生じず、耐薬品透過性に優れ、安全性の高い、サポートタイプの耐薬品性の手袋を提供する。【解決手段】繊維製手袋の表面にゴムまたは樹脂を被覆した手袋であって、繊維製手袋の少なくとも手首部に伸縮性糸が編み込まれ、該伸縮性糸上にゴムまたは樹脂が被覆されており、伸縮性糸が編み込まれた箇所とそれ以外の箇所の境界部分に生じる段差が２１０μｍ以下である手袋である。【選択図】なし【特許請求の範囲】
【請求項１】
繊維製手袋の表面にゴムまたは樹脂を被覆した手袋であって、繊維製手袋の少なくとも手首部に伸縮性糸が編み込まれ、該伸縮性糸上にゴムまたは樹脂が被覆されており、伸縮性糸が編み込まれた箇所とそれ以外の箇所の境界部分に生じる段差が２１０μｍ以下であることを特徴とする手袋。
【請求項２】
伸縮性糸が編み込まれた箇所とそれ以外の箇所の境界部分に生じる段差が５０μｍ以下であることを特徴とする請求項１記載の手袋。
【請求項３】
Ｅｕｒｏｐｅａｎ  Ｓｔａｎｄａｒｄ  ＥＮ３７４−３の方法に準じた硫酸の透過試験において、硫酸透過時間が２０分以上であることを特徴とする請求項１記載の手袋。
【請求項４】
Ｅｕｒｏｐｅａｎ  Ｓｔａｎｄａｒｄ  ＥＮ３７４−３の方法に準じた硫酸の透過試験において、硫酸透過時間が３０分以上であることを特徴とする請求項１記載の手袋。
【請求項５】
ゴムまたは樹脂の固形分１００重量部に対し、クラック防止剤を１．０重量部以上含むゴムまたは樹脂のラテックス配合液を用い、凝固剤を用いる凝固法により繊維製手袋の表面に合成ゴムまたは樹脂の被覆層が形成されていることを特徴とする請求項１〜４のいずれか１項に記載の手袋。
【請求項６】
クラック防止剤が二酸化チタン、二酸化ケイ素、二酸化ジルコニウムから選択される少なくとも１種であることを特徴とする請求項５記載の手袋。
【請求項７】
凝固剤が有機酸系凝固剤である請求項５又は６記載の手袋。
【請求項８】
有機酸系凝固剤が、酢酸、蟻酸、プロピオン酸、クエン酸、シュウ酸から選ばれる少なくとも１種の凝固剤と、水、メタノール、エタノールから選ばれる少なくとも１種の溶媒とからなる請求項７記載の手袋。
【発明の詳細な説明】
【技術分野】
【０００１】
本発明は耐薬品性を有する手袋に関し、更に詳しくは、伸縮性糸を使用した箇所と使用していない箇所の境界部分にクラックやピンホールが生じず、耐薬品透過性に優れ安全性の高い、サポートタイプの耐薬品性の手袋に関する。
【背景技術】
【０００２】
従来から、ポリ塩化ビニル、ポリウレタン、天然ゴム、合成ゴム（ＮＢＲ系、ＳＢＲ系、クロロプレン系、シリコーン系）などが繊維製手袋上に被覆された、いわゆるサポート手袋が作業用手袋として使用されている（例えば特許文献１) 。
このような作業用手袋を製造する際、繊維製手袋を浸漬用手型に被せる工程において、繊維製手袋を浸漬用手型に十分フィットさせることができず、繊維製手袋にシワが発生することがある。このようなシワは当該繊維製手袋にゴムや樹脂を被覆する時に被膜にクラックやピンホール等を生じさせる原因になる。従って、繊維製手袋を浸漬用手型に十分フィットさせ、さらには、完成した手袋の使用者の手に対するフィット性や滑り止め性を向上させるために、従来から伸縮性糸（ゴム糸）を繊維製手袋内に編み込むことが知られている（例えば特許文献２〜４) 。
さらに、浸漬用手型を用いて繊維製手袋上にゴムを被覆した後に、当該手袋をより立体形状とするために、成形用手型に前記手袋を被せ替えて加熱硬化する手袋の製造方法が知られている（例えば特許文献５）。伸縮性糸を含まない繊維製手袋を用いてこの製法によりサポート手袋を製造すれば、前記手袋が成形用手型にフィットしないため、結果として、サポート手袋が使用者の手にフィットしなくなる。従って、このような場合にも伸縮性糸が編み込まれた繊維製手袋が使用される。
【先行技術文献】
【特許文献】
【０００３】
【特許文献１】特開２０１２−７７４１６号公報
【特許文献２】特許第３７６０４４１号公報
【特許文献３】特許第２９２５５４３号公報
【特許文献４】特開２００７−９３４６号公報
【特許文献５】特開２００５−３２０６５２号公報
【発明の概要】
【発明が解決しようとする課題】
【０００４】
しかしながら、伸縮性糸が編み込まれた従来の繊維製手袋にゴムや樹脂を被覆した場合、伸縮性糸が編み込まれた箇所とそれ以外の箇所の境界部分で、被膜にクラックやピンホールが発生し易くなる。このようなクラックやピンホール等が発生すると、作業中にクラック等から水や薬品が手袋内部に侵入し、安全性が損なわれ危険である。
【０００５】
本発明者らは、上記課題を解決するために鋭意研究の結果、伸縮性糸が編み込まれた箇所とそれ以外の箇所の境界部分では段差が生じており、この段差が境界部分におけるクラック等の原因になっていることを突き止め、この知見に基づいて本発明を完成した。
即ち本発明は、従来の耐薬品性手袋の問題を解決し、伸縮性糸が編み込まれた箇所とそれ以外の箇所の境界部分でクラックやピンホールが生じにくく、耐薬品透過性に優れ、安全性が高い、サポートタイプの耐薬品性の手袋を提供することを目的とするものである。
【課題を解決するための手段】
【０００６】
本発明の特徴は、繊維製手袋の表面にゴムまたは樹脂を被覆した手袋であって、繊維製手袋の少なくとも手首部に伸縮性糸が編み込まれ、該伸縮性糸上にゴムまたは樹脂が被覆されており、伸縮性糸が編み込まれた箇所とそれ以外の箇所の境界部分に生じる段差が２１０μｍ以下である手袋である。
【０００７】
本発明の他の特徴は、伸縮性糸が編み込まれた箇所とそれ以外の箇所の境界部分に生じる段差が５０μｍ以下である上記の手袋である。
【０００８】
本発明の他の特徴は、Ｅｕｒｏｐｅａｎ  Ｓｔａｎｄａｒｄ  ＥＮ３７４−３の方法に準じた硫酸の透過試験において、硫酸透過時間が２０分以上である上記の手袋である。
【０００９】
本発明の他の特徴は、Ｅｕｒｏｐｅａｎ  Ｓｔａｎｄａｒｄ  ＥＮ３７４−３の方法に準じた硫酸の透過試験において、硫酸透過時間が３０分以上である上記の手袋である。
【００１０】
本発明の他の特徴は、ゴムまたは樹脂の固形分１００重量部に対し、クラック防止剤を１．０重量部以上含むゴムまたは樹脂のラテックス配合液を用い、凝固剤を用いる凝固法により繊維製手袋の表面に合成ゴムまたは樹脂の被覆層が形成されている上記の手袋である。
【００１１】
本発明の他の特徴は、クラック防止剤が二酸化チタン、二酸化ケイ素、二酸化ジルコニウムから選択される少なくとも１種である上記の手袋である。
【００１２】
本発明の他の特徴は、凝固剤が有機酸系凝固剤である上記の手袋である。
【００１３】
本発明の他の特徴は、有機酸系凝固剤が、酢酸、蟻酸、プロピオン酸、クエン酸、シュウ酸から選ばれる少なくとも１種の凝固剤と、水、メタノール、エタノールから選ばれる少なくとも１種の溶媒とからなる上記の手袋である。
【発明の効果】
【００１４】
本発明によれば、伸縮性糸が編み込まれた箇所とそれ以外の箇所の境界部分に生じる段差が２１０μｍ以下、好ましくは５０μｍ以下であるので、当該境界部分にクラックやピンホールが生じず、耐薬品透過性に優れ、安全性の高い、サポートタイプの耐薬品性の手袋を提供することができる。
【発明を実施するための形態】
【００１５】
本発明の手袋は、繊維製手袋の表面にゴムまたは樹脂を被覆した手袋であって、繊維製手袋の少なくとも手首部に伸縮性糸が編み込まれ、該伸縮性糸上にゴムまたは樹脂が被覆されており、伸縮性糸が編み込まれた箇所とそれ以外の箇所の境界部分に生じる段差が２１０μｍ以下であることを特徴とする。
【００１６】
本発明において、繊維製手袋には各種繊維のものが適用でき、綿、ポリアミド（ナイロン）、ポリエステル、ポリウレタン、高強度延伸ポリエチレン、例えば、ダイニーマ（登録商標）、アラミド、例えば、ケブラー（登録商標）等、既知のフィラメント糸または紡績糸を単独でまたは複合して、シームレスで編まれてなる手袋や編布、織布、不織布の縫製による手袋などが使用できる。
【００１７】
本発明で使用する繊維製手袋には、少なくとも手首部に伸縮性糸が編み込まれる。
本発明において、伸縮性糸とはゴム糸などと呼ばれるゴム弾性を有する糸であり、スパンデックス等の弾性繊維の周りに非弾性繊維からなる糸を巻回することにより、ゴム弾性を有し且つ一般的な編み機で扱えるようにされた糸である。本発明においては、ゴム弾性を有し、繊維製手袋に編み込むことができる伸縮性糸であればどのようなものでも使用できるが、このような伸縮性糸の市販品としては、例えば、ＬＹＣＲＡ（登録商標）（東レ・オペロンテックス株式会社製）等が挙げられる。
【００１８】
本発明において、伸縮性糸を繊維製手袋に編み込む方法は特に限定されないが、例えば引き揃え編みやプレーティング編みのように２本の糸を同時に使う編み方において、２本のうち一方の糸を所定の部分で伸縮性糸に切り替える方法や、１本の糸で編むメリヤス編み等のような通常の編み方において所定の部分に伸縮性糸を加えて編む方法等が例示できる。
【００１９】
本発明において、繊維製手袋の表面にゴムまたは樹脂が被覆される。ゴムまたは樹脂は、通常の場合は手袋全体に被覆されるが、少なくとも伸縮性糸が編み込まれた箇所とそれ以外の箇所の境界部分がゴムまたは樹脂で被覆されている手袋であれば本発明に含まれる。
【００２０】
本発明で使用されるゴムとしては、天然ゴム（ＮＲ）、ニトリルブタジエンゴム（ＮＢＲ）、スチレンブタジエンゴム（ＳＢＲ）、ブタジエンゴム等のジエン系ゴム、イソプレンゴム、ブチルゴムが例示できる。これらの中で、特に、経済性、汎用性、アレルギーを起こす恐れのある蛋白を含まない等の観点からニトリルブタジエンゴムが好ましい。これらは、水系分散ラテックスが一般的であるが、溶剤系溶液や溶剤系分散液でも使用できる。
【００２１】
本発明で使用される樹脂としては、ポリ塩化ビニル、ポリウレタン、エチレン−ビニルアルコール共重合体、ポリ酢酸ビニル、それらの変性体が例示できる。これらは単独で又は必要に応じ２種以上組み合わせて使用される。
【００２２】
なお、ゴムまたは樹脂のラテックスには、必要に応じ、金属酸化物、加硫促進剤、硫黄、界面活性剤、老化防止剤、ｐＨ調整剤、可塑剤、充填剤等を、１種又は２種以上配合することができる。
【００２３】
ゴムまたは樹脂を繊維製手袋に被覆する具体的な方法は特に限定されないが、繊維製手袋を手型に被せ、この手型を凝固剤溶液に浸漬してから引き上げて乾燥させ、その後ゴムまたは樹脂のラテックス配合液に浸漬し一定時間後に引き上げ、乾燥させる方法が例示できる。使用する手型は特に限定されず、金属製、セラミック製、木製、プラスチック製のものなどが使用できる。
【００２４】
本発明において使用される凝固剤は通常使用されるものでよく、具体的には蟻酸、酢酸、プロピオン酸、クエン酸、シュウ酸、硫酸等の酸や、塩化ナトリウム、硫酸アルミニウム、硝酸カルシウム等の塩が使用されるが、硝酸カルシウムに代表される２価のアルカリ土類金属の無機塩が凝固力が強い点で好ましい。これらの凝固剤を溶解する溶媒も特に限定されず、通常は水、メタノール、エタノール等が使用されるが、揮発しやすく乾燥させやすい点でメタノールが好ましい。
【００２５】
本発明において、耐薬品性を高めるためにクラック防止剤を添加するのが好ましい。
本発明で使用されるクラック防止剤は４価の元素を有する金属酸化物であり、好ましくは、二酸化チタン(TiO2)、二酸化ケイ素(SiO2)、二酸化ジルコニウム(ZrO2)等が挙げられ、これらは単独で又は組み合わせて用いられる。
【００２６】
二酸化チタン及び二酸化ケイ素は充填剤として公知であり、例えば特開２０１１−３２５９０号公報や特開２０１１−２３１４４８号公報にもラテックスに配合できることが記載されている。しかしながら、二酸化チタンは隠蔽性や他の充填剤をより細かく粉砕して凝集を防止する目的で使用され、また二酸化ケイ素はタレ防止や表面改質、滑り止め性を向上させる目的で使用され、本発明の耐薬品性を向上させる目的とは全く異なる。
【００２７】
クラック防止剤は、合成ゴム又は樹脂の固形分１００重量部に対して１．０重量部以上使用される。１．０重量部未満では十分なクラック防止効果が得られない。クラック防止剤の上限は特にないが、十分に効果が得られる点から概ね１０重量部以下が好ましく、配合液の安定性から５重量部以下がより好ましく、コストの点から２重量部以下が好ましい。
【００２８】
クラック防止剤の粒径については特に限定されないが、ゴム配合系等に凝集物を発生させない点から２０μｍ以下が好ましく、１０μｍ以下がより好ましい。また種類や形状については、クラック防止剤が二酸化チタンである場合は結晶構造がルチル型のものが好ましく、二酸化ケイ素である場合は一定の結晶構造を持たない非晶質シリカのうち湿式法で製造されたものが好ましい。
【００２９】
本発明においてクラック防止剤を添加する場合、凝固剤としては有機酸が好ましく、クラック防止剤と有機酸との相乗効果により優れたクラック防止効果が得られる。有機酸としては、例えば、酢酸、蟻酸、プロピオン酸、クエン酸、シュウ酸等が例示できる。また、これらの有機酸を溶解する溶媒としては、通常は水、メタノール、エタノール等が使用されるが、揮発しやすく乾燥させやすい点でメタノールが好ましい。
有機酸と溶媒との割合は、溶媒１００重量部に対して有機酸が２〜６重量部であることが好ましい。有機酸が２重量部未満では溝クラックが発生し、一方、６重量部を超えると繊維製手袋から被膜が剥離しやすくなる傾向がある。
溶媒が水である場合、凝固剤水溶液のｐＨは２〜２．７が好ましく、２．２〜２．６がより好ましい。ｐＨが２未満では繊維手袋と被覆層との間で剥離しやすくなる傾向があり、一方、２．６を超えると十分な凝固が得られなくなる傾向がある。
溶媒が水でない場合には、溶媒を同じ重量の水に置き換えた場合に、ｐＨが上記の範囲になるようにするのが好ましい。
【００３０】
ゴムまたは樹脂を被覆した後、加熱硬化を行う。加熱硬化の条件は定法でよいが、具体的には１００〜１５０℃で０．１５〜１時間、好ましくは１２０〜１４０℃で０．２５〜０．５時間加熱することにより行う。しかしながら、いきなり上記の条件で加熱すれば手袋に含まれる水分が被膜内で急速に気化して手袋の品質に悪影響を与え、所謂ブリスター現象が発生することがあるため、高温で加熱硬化する前に、６０〜９０℃で０．５〜１時間、好ましくは６０〜８０℃で０．５〜０．７５時間加熱して、被膜の含水量を低くしておくほうが好ましい。
加熱硬化後は脱型し、必要に応じて、水洗、乾燥して本発明の手袋が得られる。
【００３１】
本発明の手袋は、伸縮性糸が編み込まれた箇所とそれ以外の箇所の境界部分に生じる段差が２１０μｍ以下、好ましくは５０μｍ以下であることを特徴とする。境界部分に生じる段差は小さい程望ましく、例えば、繊維製手袋の伸縮性糸が編み込まれる箇所を、予め、編み込まれる伸縮性糸の厚さ相当分だけ薄くしておくことにより、段差を０μｍとすることも可能である。
境界部分に生じる段差を一定以下にする方法は特に限定されないが、伸縮性糸が編み込まれた箇所とそれ以外の箇所の段差が小さくなるように伸縮性糸を選択する方法が例示できる。
具体的には、引き揃え編みやプレーティング編みのように２本の糸を同時に使う編み方において、２本のうち一方の糸を所定の部分で伸縮性糸に切り替える方法の場合は、切り替え前における編糸と伸縮性糸の単位長さ当りの重さ（以下、「デニール数」という）ができるだけ近いほうが好ましいが、例えば伸縮性糸のデニール数が切り替え前の編糸のデニール数の３０〜３００％が好ましく、５０〜２５０％がより好ましい。
また、１本の糸で編む通常の編み方において所定の部分だけ伸縮性糸を加えた２本の糸で編む方法においては、使用する伸縮性糸は細ければ細いほど好ましいが、例えば１４０デニール以下が好ましく、９０デニール以下がより好ましい。
【００３２】
本発明の手袋における伸縮性糸が編み込まれた箇所とそれ以外の箇所の境界部分に生じる段差の測定方法は下記のとおりである。
前記境界部分を、伸縮性糸の編み方向と垂直方向に裁断し、その断面をゴムまたは樹脂の被膜を上側に、繊維製手袋の部分を下側にしてマイクロスコープ（キーエンス製、型番：ＶＨＸ−９００）にて観察した上で、伸縮性糸を含まない領域に被覆されたゴムまたは樹脂の被覆最上端を通る直線Ａを水平方向に設け、伸縮性糸を含む領域に被覆されたゴムまたは樹脂の被覆最上端に前記直線Ａと平行になるように直線Ｂを設け、この２直線Ａ−Ｂ間の距離を測定して段差とした。また、測定箇所が複数ある場合は、すべての測定値の最大値を段差とした。
【実施例】
【００３３】
以下に実施例を挙げて本発明を更に詳細に説明するが、本発明はこれら実施例に何ら限定されるものではない。
【００３４】
実施例１
地編糸として７５デニール（８２．５ｄｔｅｘ）のポリエステル双糸を２本用い、添え糸として７５デニール（８２．５ｄｔｅｘ）のポリエステル双糸を１本用い、プレーティング編みを行う。手首部では添え糸を２０デニール（２２ｄｔｅｘ）のスパンデックスの周りに７０デニール（７７ｄｔｅｘ）のウーリーナイロン単糸を１本巻回してなる伸縮性糸に切り替えて編み、伸縮性糸が編成された部分と伸縮性糸が編成されていない平編部とからなる繊維製手袋を作製した。なお地編糸が表側、添え糸が裏側になるようにした。
この繊維製手袋を浸漬用手型に被せ、酢酸５重量部、メタノール１００重量部からなる凝固剤の浴槽に浸漬し、５秒後に引き上げた。
この凝固剤に浸漬された手袋を３０℃で４５秒間乾燥させてから、この繊維製手袋の全体を、表１に示すＮＢＲラテックス配合液の浴槽に浸漬してから引き上げた後、７０℃で３０分間乾燥させた。その後、乾燥した手袋を浸漬用手型から外してから、３０℃の温水中で１時間リーチングした。
リーチング後脱水し、手袋をセット用手型（人間の手の自然な形状の手型）に被せ替えて加熱硬化を行った。加熱硬化は当初７０℃で６０分間加熱乾燥した後、１２０℃で２０分間加熱することで行った。
加熱硬化後、セット用手型から離型することにより、本発明の手袋を得た。
得られた手袋の伸縮性糸が編み込まれた箇所とそれ以外の箇所の境界部分に生じる段差は３２．４μｍであった。
【００３５】
【表１】
2014111853.tif 000002
【００３６】
実施例２
繊維製手袋として、７５デニール（８２．５ｄｔｅｘ）のポリエステル双糸を２本用いて平編みで編み上げられ、手首部のみ２０デニール（２２ｄｔｅｘ）のスパンデックスの周りに７０デニール（７７ｄｔｅｘ）のウーリーナイロン単糸を１本巻回したカバーリング糸からなる伸縮性糸を加えた合計３本の糸で編んだものを使用した他は実施例１と同様にして、本発明の手袋を得た。
得られた手袋の伸縮性糸が編み込まれた箇所とそれ以外の箇所の境界部分に生じる段差は４０．７μｍであった。
【００３７】
実施例３
伸縮性糸として、７０デニール（７７ｄｔｅｘ）のスパンデックスの周りに７０デニール（７７ｄｔｅｘ）のウーリーナイロン単糸を１本巻回したカバーリング糸からなるものを用いた他は実施例２と同様にして、本発明の手袋を得た。
得られた手袋の伸縮性糸が編み込まれた箇所とそれ以外の箇所の境界部分に生じる段差は２００．５μｍであった。
【００３８】
実施例４
ＮＢＲラテックス配合液の浴槽から引き上げるまでは実施例１と同様に操作し、その後、２５℃で７分間乾燥させ、次いで７５℃で５分間乾燥させた。その後、乾燥した手袋を５０℃の温水中で２分間リーチングし、温水中から引き上げて表面の水滴がなくなるまで乾燥させ、第１層の被膜を形成させた。
第１層の被膜が形成された手袋を、ＮＢＲラテックスをＬｘ−５５１に、増粘剤Ａ−７０７５の量を０．３重量部に変更した他は表１に示したものと同じラテックス配合液へ５秒間浸漬してから、第１層と同様に乾燥、リーチング、乾燥を再度繰り返して第２層の被膜を形成させた。
続いて、第２層の被膜が形成された手袋を、第２層と同じラテックス配合液の浴槽に約５秒間浸漬し、浴槽から引き上げた後、表面の水滴がなくなるまで乾燥させ、第３層の被膜を形成させた。
その後、７０℃で４０分間乾燥させ、手袋を手型から外して２５℃の水に浸漬して１時間リーチングを行った。
リーチング後、脱水し、セット用手型に被せ替えて加熱硬化を行った。加熱硬化は当初７０℃で６０分間加熱した後、１３０℃で２０分間加熱することで行った。加熱硬化後、セット用手型から離型することにより、本発明の手袋を得た。
得られた手袋の伸縮性糸が編み込まれた箇所とそれ以外の箇所の境界部分に生じる段差は１５．１μｍであった。
【００３９】
実施例５
表１のクラック防止剤であるＴｉＯ2 をＳｉＯ2 に変更した他は実施例１と同様にして、本発明の手袋を得た。
得られた手袋の伸縮性糸が編み込まれた箇所とそれ以外箇所の境界部分に生じる段差は３１．９μｍであった。
【００４０】
実施例６
表１のクラック防止剤であるＴｉＯ2 を使用しない他は実施例１と同様にして、本発明の手袋を得た。
得られた手袋の伸縮性糸が編み込まれた箇所とそれ以外箇所の境界部分に生じる段差は３２．１μｍであった。
【００４１】
実施例７
凝固剤の酢酸５重量部をクエン酸５重量部に変更した他は実施例１と同様にして、本発明の手袋を得た。
得られた手袋の伸縮性糸が編み込まれた箇所とそれ以外箇所の境界部分に生じる段差は３３．５μｍであった。
【００４２】
実施例８
凝固剤の酢酸５重量部を硝酸カルシウム５重量部に変更した他は実施例１と同様にして、本発明の手袋を得た。
得られた手袋の伸縮性糸が編み込まれた箇所とそれ以外箇所の境界部分に生じる段差は３１．５μｍであった。
【００４３】
比較例１
伸縮性糸として、７０デニール（７７ｄｔｅｘ）のスパンデックスの周りに７０デニール（７７ｄｔｅｘ）のウーリーナイロン双糸を１本巻回したカバーリング糸からなるものを用いた他は実施例２と同様にして、手袋を得た。
得られた手袋の伸縮性糸が編み込まれた箇所とそれ以外の箇所の境界部分に生じる段差は２２２．４μｍであった。
【００４４】
比較例２
伸縮性糸として、２８０デニール（３０８ｄｔｅｘ）のスパンデックスの周りに７０デニール（８２．５ｄｔｅｘ）ウーリーナイロン双糸を２本巻回したカバーリング糸からなるものを用いた他は実施例２と同様にして、手袋を得た。
得られた手袋の伸縮性糸が編み込まれた箇所とそれ以外の箇所の境界部分に生じる段差は６４３μｍであった。
【００４５】
上記実施例１〜８、比較例１〜２で得られた手袋について、上記境界部分におけるクラック又はピンホールの発生の有無を目視で観察し、さらにエアリーク試験（ＥＮ３７４−２に準拠）を実施した。
【００４６】
さらに、被膜についての耐薬品性を評価するため、European Standard ＥＮ３７４−３「gloves for chemical protection」の規定に基づいて、硫酸の透過試験を行った。試験は、被膜の外面側を硫酸（濃度：９６％）に接した状態とし、反対面側に０．１ＭのＫＣｌをキャリアとして流し、キャリアのｐＨを測定することにより行った。
具体的には、得られたｐＨから水素イオン濃度を算出し、さらにこの水素イオン濃度から硫酸濃度を算出し、得られた硫酸濃度から１分あたりの硫酸透過量を算出し、得られた硫酸透過量を基に、１分あたりの硫酸透過量が１μｇ／ｃｍ2 を超えるまでの時間（分）を算出し、測定値とした。結果を表２に示す。
【００４７】
表２から明らかなように、境界部分における段差が２１０μｍ以下であった実施例１〜８の手袋ではクラックやピンホールは認められず、２１０μｍを超えていた比較例１、２の手袋ではクラックが認められた。尚、実施例１、２の手袋と実施例３の手袋と比較すれば、実施例１、２の手袋が実施例３の手袋よりもゴムラテックスの均一付着性に優れていた。
また、実施例１、５の手袋と実施例６の手袋の比較から、クラック防止剤を使用する実施例１、５の手袋の方がクラック防止剤を使用しない実施例６の手袋よりも耐薬品性に優れている。
さらに、実施例１、７の手袋と実施例８の手袋の比較から、クラック防止剤を使用する場合は、凝固剤として有機酸を用いた実施例１、７の手袋の方が、凝固剤として硝酸カルシウムを用いた実施例８の手袋より耐薬品性に優れている。
【００４８】
【表２】
2014111853.tif 000003
【産業上の利用可能性】
【００４９】
叙上のとおり、本発明によれば、伸縮性糸が編み込まれた箇所とそれ以外の箇所の境界部分に生じる段差を２１０μｍ以下としたことにより、境界部分にクラックやピンホールが生じず、耐薬品透過性に優れ、安全性の高い、サポートタイプの耐薬品性の手袋を提供することができる。